КОМПЛЕКСНАЯ ДОБАВКА
COMPLEX ADDITIVE

Изобретение относится к строительным материалам и может быть использовано в качестве комплексной добавки в растворную смесь при производстве пенобетонов.
Известна комплексная добавка в растворные смеси, содержащая амилозу (RU №2143341, C04B 28/02, опубл. 27.12.1999).
Недостатком указанной добавки является недостаточно высокая паропроницаемость, а также недостаточно низкая усадка и сорбционная влажность получаемых материалов.
Наиболее близкой к предлагаемому изобретению является комплексная добавка, содержащая амилозу и золь кремниевой кислоты при следующем соотношении компонентов, мас.%: амилоза - 30-40; золь кремниевой кислоты - 60-70 (RU №2278839, C04B 22/08, опубл. 27.06.2006).
Недостатком такой комплексной добавки является недостаточно высокая паропроницаемость, а также недостаточно низкая усадка и сорбционная влажность получаемых материалов.
Задачей данного изобретения является повышение паропроницаемости пенобетона, а также понижение усадки и сорбционной влажности пенобетона. Технический результат изобретения достигается тем, что комплексная добавка, содержащая золь кремниевой кислоты, также содержит пенообразующую добавку на протеиновой основе и фторид натрия при следующих соотношениях компонентов, мас.%:
Золь кремниевой кислоты
55,7-72,7
Пенообразующая добавка на протеиновой основе
16,0-18,0
Фторид натрия NaF
11,3-26,3
Пример конкретного выполнения
Предлагаемую комплексную добавку вводят следующим образом. Фторид натрия вводится в воду затворения цементной смеси, состоящей из портландцемента и песка, а пенообразующая добавка и золь кремниевой кислоты используются для приготовления строительной пены при следующих соотношениях компонентов, мас.%:
Золь кремниевой кислоты
55,7-72,7
Пенообразующая добавка на протеиновой основе
16,0-18,0
Фторид натрия NaF
11,3-26,3
В качестве пенообразующей добавки на протеиновой основе могут быть применены следующие марки: Addiment SB 31L (жидкость темно-коричневого цвета, интервал pH ценообразования: 6-10; основное активное вещество - протеингидролизат; (Хитров А.В., автореферат на соискание уч.ст. д.т.н. «Технология и свойства пенобетона с учетом природы вводимой пены». СПб, ПГУПС, 2006); область применения: в качестве добавки для производства пенобетона; торговая марка RENIMENT SB 31L; фирма-изготовитель «SIKA ADDIMENT GmbH» В-69171 Leimen, ФРГ), а также «FOAMCEM» (основное активное вещество - протеингидролизат; область применения: вспениватель для приготовления легкого ячеистого бетона; производитель Laston Italiana S.P.A) и «GreenFroth-Р» (основное активное вещество - протеингидролизат; область применения: для производства пенобетона, а также для изготовления легких стеновых и отделочных; производитель «ISOLTECH snc di Scarpa & С» Via С.Colombo, 41 24020 RANICA (BG), Italy).
Ниже приведены результаты исследования предлагаемой комплексной добавки.
2
К цементной смеси состава, мас.%: портландцемент марки М400-Д20 - 73%, кремнеземистый заполнитель - 27% добавляют указанную комплексную добавку в количестве 2,65% от массы цемента, при этом фторид натрия добавляют в воду затворения цементной смеси в количестве 0,5% от массы цемента при водовяжущем отношении (В/В) 0,39. Полученную воду затворения с растворенным в ней фторидом натрия добавляют в цементную смесь. Дозируют концентрированную пенообразующую добавку на протеиновой основе Addiment SB 31L с процентной концентрацией основного вещества 70% в количестве 0,45% от массы цемента, золь кремниевой кислоты процентной концентрации оксида кремния SiO 26,7% в количестве 1,7% и воду в количестве 14,5% от массы цемента, перемешивают в полиэтиленовой емкости и получают раствор пенообразующей добавки. При помощи пеногенератора получают строительную пену. Полученную строительную пену перемешивают с приготовленной растворной смесью до получения однородной пенобетонной смеси.
Образцы пенобетона средней плотности Д600, изготовленные с предлагаемой комплексной добавкой, твердеют при естественных условиях. Определение паропроницаемости образцов пенобетона проводилось в соответствии с ГОСТ 12852.5-77.
Определение усадки производилось в соответствии с ГОСТ 25485-89.
Определение сорбционной влажности проводилось в соответствии с ГОСТ 12852.6-77.
Результаты представлены в таблице.
Анализ результатов, приведенных в таблице, свидетельствует о том, что введение указанной комплексной добавки приводит к повышению паропроницаемости, понижению усадки и сорбционной влажности пенобетона в сравнении со значениями, достигаемыми при использовании прототипа.
Усадка, сорбционная влажность, паропроницаемость пенобетона, полученного с использованием предлагаемой комплексной добавки, содержащей золь кремниевой кислоты, пенообразующую добавку на протеиновой основе и фторид натрия при следующих соотношениях компонентов, мас.%: золь кремниевой кислоты 55,7-72,7; пенообразующая добавка на протеиновой основе 16,0-18,0; фторид натрия NaF 11,3-26,3:
Таблица
№
Комплексная добавка, мас.%
Усадка, мм/м
Сорбционная влажность, % при относительной влажности воздуха 75%
Коэффициент паропроницаемости, мг/(м·ч·Па)
Известная добавка
1
Амилоза
35
Золь кремниевой кислоты
65
3
8
0,17
Добавка по изобретению
1
Золь кремниевой кислоты
55,7
Пенообразующая добавка на протеиновой основе
18
2,4
6,7
0,19
Фторид натрия NaF
26.3
2
Золь кремниевой кислоты
64.2
2,1
6,4
0,20
Пенообразующая добавка на протеиновой основе
17
Фторид натрия NaF
18.8
3
Золь кремниевой кислоты
72.7
2,2
6,6
0,19
Пенообразующая добавка на протеиновой основе
16
Фторид натрия NaF
11.3